(57)【要約】  【課題】  記録濃度、耐熱性、地肌部および記録部の保存性に優れた感熱記録体を提供することにある。  【解決手段】  支持体上に、ロイコ染料と呈色剤を含有する感熱記録層を有する感熱記録体において、呈色剤が特定の化合物であり、更に１−〔α−メチル−α−(４’−ヒドロキシフェニル)エチル〕−４−〔α’，α’−ビス（４”−ヒドロキシフェニル）エチル〕ベンゼンを含有することを特徴とする。特定の呈色剤１００質量部に対して、１−〔α−メチル−α−(４’−ヒドロキシフェニル)エチル〕−４−〔α’，α’−ビス（４”−ヒドロキシフェニル）エチル〕ベンゼンが１〜２００質量部であることが好ましい。【選択図】  なし【特許請求の範囲】
【請求項１】
支持体上に、ロイコ染料と呈色剤を含有する感熱記録層を有する感熱記録体において、呈色剤が下記の一般式（１）で表される化合物であり、更に１−〔α−メチル−α−(４’−ヒドロキシフェニル)エチル〕−４−〔α’，α’−ビス（４”−ヒドロキシフェニル）エチル〕ベンゼンを含有することを特徴とする感熱記録体。
【化１】
2005125514.tif 000006
（但し、ｎは１〜７の整数を表す。）
【請求項２】
前記一般式（１）で表される化合物１００質量部に対して、１−〔α−メチル−α−(４’−ヒドロキシフェニル)エチル〕−４−〔α’，α’−ビス（４”−ヒドロキシフェニル）エチル〕ベンゼンが１〜２００質量部である請求項１記載の感熱記録体。
【発明の詳細な説明】
【技術分野】
【０００１】
本発明は、無色ないしは淡色のロイコ染料と呈色剤との発色反応を利用した感熱記録体に関するものである。さらに詳しく述べるならば、本発明は、記録濃度、耐熱性、地肌部および記録部の保存性に優れた感熱記録体に関するものである。
【背景技術】
【０００２】
無色ないしは淡色のロイコ染料と有機または無機の呈色剤との呈色反応を利用し、熱により両発色物質を接触させて記録像を得るようにした感熱記録体はよく知られている。かかる感熱記録体は比較的安価であり、また記録機器がコンパクトで、且つその保守も容易なため、ファクシミリや各種計算機等の記録媒体としてのみならず巾広い分野において使用されている。
【０００３】
用途の拡大に伴って、ビデオ用、医療用、製図用等として中間調の画像を記録する用途にも感熱記録体が使用され、特に保存性に優れた感熱記録体が望まれている。
【０００４】
ところで保存性に優れた感熱記録体として前記一般式（１）で表された化合物を使用した感熱記録体（特許文献１、２、３、４、５、６を参照）が知られているが、耐熱性が不十分であったり記録濃度が十分でない問題がある。
【０００５】
また、耐熱性に優れた感熱記録体として、感熱記録層に１−〔α−メチル−α−(４’−ヒドロキシフェニル)エチル〕−４−〔α’，α’−ビス（４”−ヒドロキシフェニル）エチル〕ベンゼンを含有した感熱記録体（特許文献７、８を参照）が知られているが、記録部の保存性が不十分であったり記録濃度が十分でない問題がある。
【０００６】
【特許文献１】特開平８−３３３３２９号公報
【特許文献２】特開２００１−５８４６９号公報
【特許文献３】特開２００１−８０２１９号公報
【特許文献４】特開２００１−１１３８３８号公報
【特許文献５】特開２００２−１２７６１４号公報
【特許文献６】特開２００２−２０５４６４号公報
【特許文献７】特開平９−８６０４０号公報
【特許文献８】特開平９−３１４９９３号公報
【発明の開示】
【発明が解決しようとする課題】
【０００７】
本発明の課題は、支持体上に、ロイコ染料と呈色剤を含有する感熱記録層を有する感熱記録体において、記録濃度、耐熱性、地肌部および記録部の保存性に優れた感熱記録体を提供することにある。
【課題を解決するための手段】
【０００８】
支持体上に、ロイコ染料と呈色剤を含有する感熱記録層を有する感熱記録体において、上記の課題を解決するための手段として、呈色剤が下記の一般式（１）で表される化合物であり、更に１−〔α−メチル−α−(４’−ヒドロキシフェニル)エチル〕−４−〔α’，α’−ビス（４”−ヒドロキシフェニル）エチル〕ベンゼンを含有することを特徴とする。
【０００９】
【化１】
2005125514.tif 000002
（但し、ｎは１〜７の整数を表す。）
前記一般式（１）で表される化合物１００質量部に対して、１−〔α−メチル−α−(４’−ヒドロキシフェニル)エチル〕−４−〔α’，α’−ビス（４”−ヒドロキシフェニル）エチル〕ベンゼンが１〜２００質量部であることが好ましい。
【発明の効果】
【００１０】
本発明によって、記録濃度、耐熱性、地肌部および記録部の保存性に優れた感熱記録体を提供することが可能となった。
【発明を実施するための最良の形態】
【００１１】
本発明は、支持体上にロイコ染料と呈色剤を含有する感熱記録層を有する感熱記録体において、呈色剤として下記の一般式（１）で表される化合物（以下、特定の呈色剤イと称す）を使用し、更に１−〔α−メチル−α−(４’−ヒドロキシフェニル)エチル〕−４−〔α’，α’−ビス（４”−ヒドロキシフェニル）エチル〕ベンゼン（以下、特定の化合物ロと称す）を併用することを特徴とし、この２種類の化合物の併用によって始めて、記録濃度が向上し、耐熱性が良好でしかも記録部および地肌部において油、可塑剤、アルコールなどの薬品への耐性が良好な感熱記録体を提供することが可能となった。
【００１２】
【化２】
2005125514.tif 000003
【００１３】
特定の呈色剤イと特定の化合物ロとの配合比は特に限定されないが、特定の呈色剤イ１００質量部に対して特定の化合物ロは１〜２００質量部程度が好ましく、１０〜１００質量部程度がより好ましい。特定の呈色剤ロが１質量部未満になると、耐熱性や記録濃度が低下する恐れがあり、また２００重量部を越えると記録濃度が低下したり記録部の保存性が低下する恐れがある。
【００１４】
また、特定の呈色剤イと特定の化合物ロの使用量は特に限定されないが、特定の呈色剤イ、特定の化合物ロの合計量が感熱記録層の全固形分に対して１５質量％〜６０質量％程度が好ましい。
【００１５】
なお、本発明は呈色剤として特定の呈色剤イを用いるものであるが、所望の効果を損なわない限りにおいて、その他の呈色剤を使用することもできる。
【００１６】
他の呈色剤の具体例としては、例えば４，４’−イソプロピリデンジフェノール、１，１−ビス（４−ヒドロキシフェニル）シクロヘキサン、２，２−ビス（４−ヒドロキシフェニル）−４−メチルペンタン、４，４’−ジヒドロキシジフェニルスルホン、２，４’−ジヒドロキシジフェニルスルホン、４−ヒドロキシ−４’−イソプロポキシジフェニルスルホン、ビス（３−アリル−４−ヒドロキシフェニル）スルホン、４−ヒドロキシフェニル−４’−ベンジルオキシフェニルスルホン、３，４−ジヒドロキシフェニル−４’−メチルフェニルスルホン、１，１−ビス（４−ヒドロキシフェニル）−１−フェニルエタン、１，４−ビス〔α−メチル−α−（４’−ヒドロキシフェニル）エチル〕ベンゼン、１，３−ビス〔α−メチル−α−（４’−ヒドロキシフェニル）エチル〕ベンゼン等のフェノール性化合物；Ｎ，Ｎ’−ジ−ｍ−クロロフェニルチオウレア等のチオ尿素化合物；ｐ−クロロ安息香酸亜鉛、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−
〔ｐ−（２−ｐ−メトキシフェノキシエトキシ）クミル〕サリチル酸等の芳香族カルボン酸の亜鉛等が挙げられる。
【００１７】
本発明で使用される無色ないし淡色のロイコ染料としては、各種公知のものを使用することができ、かかる具体例としては、例えば３，３−ビス（ｐ−ジメチルアミノフェニル）−６−ジメチルアミノフタリド、３−（４−ジエチルアミノ−２−メチルフェニル）−３−（４−ジメチルアミノフェニル）−６−ジメチルアミノフタリド等の青発色性染料：３−（Ｎ−エチル−Ｎ−ｐ−トリル）アミノ−７−Ｎ−メチルアニリノフルオラン、３−ジエチルアミノ−７−アニリノフルオラン、３−ジエチルアミノ−７−ジベンジルアミノフルオラン等の緑発色性染料：３，３’−ビス（１−ｎ−ブチル−２−メチルインドール−３−イル）フタリド、３−シクロヘキシルアミノ−６−クロロフルオラン、３−ジブチルアミノ−６−メチル−７−ブロモフルオラン、３−ジエチルアミノ−７−メチルフルオラン、３−ジエチルアミノ−６−メチル−７−クロロフルオラン、３−ジエチルアミノ−７−クロロフルオラン、ローダミン（ｐ−クロロアニリノ）ラクタム、３−ジエチルアミノ−７，８−ベンゾフルオラン等の赤発色性染料：３−（Ｎ−エチル−Ｎ−イソアミル）アミノ−６−メチル−７−アニリノフルオラン、３−（Ｎ−メチル−Ｎ−シクロヘキシル）アミノ−６−メチル−７−アニリノフルオラン、３−ジエチルアミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−ジ（ｎ−ブチル）アミノ−７−（ｏ−クロロフェニルアミノ）フルオラン、３−ジ（ｎ−ブチル）アミノ−７−（ｏ−フルオロフェニルアミノ）フルオラン、３−（Ｎ−エチル−ｐ−トルイジノ）−６−メチル−７−アニリノフルオラン、３−ピペリジノ−６−メチル−７−アニリノフルオラン等の黒発色性染料：３−{１，１−ビス（１−エチル−２−メチルインドール−３−イル）}−３−ｐ−ジエチルアミノフェニルフタリド、３，３−ビス〔１−（４−メトキシフェニル）−１−（４−ジメチルアミノフェニル）エチレン−２−イル〕−４，５，６，７−テトラクロロフタリド、３−ｐ−（ｐ−ジメチルアミノアニリノ）アニリノ−６−メチル−７−クロロフルオラン、３−ｐ−（ｐ−クロロアニリノ）アニリノ−６−メチル−７−クロロフルオラン、２，４−ジメチル−６'−｛〔４−（Ｎ，Ｎ−ジメチルアミノ）フェニル〕アミノ｝−スピロ〔イソベンゾフラン−１（３Ｈ），９'−〔９Ｈ〕キサンテン〕−３−オン、３，６−ビス（ジメチルアミノ）フルオレン−９−スピロ−３' −（６' −ジメチルアミノ）フタリド等の近赤外領域に吸収波長を有する染料等が挙げられる。
【００１８】
勿論、これらに限定されるものではなく、また必要に応じて二種以上を併用することもできる。これらロイコ染料の使用量は特に限定されないが、感熱記録層中の全固形分に対し５〜３５質量％程度が好ましい。
【００１９】
感熱記録層には、記録部の保存性をより高めるために保存性改良剤、或いは記録感度を高めるために増感剤を含有させることもできる。かかる保存性改良剤の具体例としては、例えば公知の１，３，５−トリス（４−tert−ブチル−３−ヒドロキシ−２，６−ジメチルベンジル）イソシアヌル酸、１，１，３−トリス（２−メチル−４−ヒドロキシ−５−シクロヘキシルフェニル）ブタン、１，１，３−トリス（２−メチル−４−ヒドロキシ−５−tert−ブチルフェニル）ブタン、２，２’−メチレンビス（４−メチル−６−tert−ブチルフェノール）、２，２’−メチレンビス（４−エチル−６−tert−ブチルフェノール）、２，２’−メチレンビス〔４，６−ジ（tert−ブチル）フェノール〕、２，２’−エチリデンビス（４，６−ジ−tert−ブチルフェノール）、４，４’−チオビス（２−メチル−６−tert−ブチルフェノール）、２，２−ビス（４−ヒドロキシ−３，５−ジメチルフェニル）プロパン等のヒンダードフェノール化合物、４−ベンジルオキシ−４’−（２−メチルグリシジルオキシ）ジフェニルスルホン、テレフタル酸ジグリシジル、フェノールノボラック型エポキシ樹脂、ビスフェノールＡ型エポキシ樹脂等のエポキシ化合物等が挙げられる。なかでも、特に１，３，５−トリス（４−tert−ブチル−３−ヒドロキシ−２，６−ジメチルベンジル）イソシアヌル酸が地肌カブリの抑制と、記録部の経時的保存性をより高める効果を有し、好ましい。
【００２０】
また、増感剤の具体例としては、例えば公知のステアリン酸アミド、メチレンビスステアリン酸アミド、２−ナフチルベンジルエーテル、ｍ−ターフェニル、ｐ−ベンジルビフェニル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジフェノキシエタン、１，４−ジ（フェニルチオ）ブタン、ｐ−アセトトルイジド、ｐ−アセトフェネチジド、Ｎ−アセトアセチル−ｐ−トルイジン、ジ（β−ビフェニルエトキシ）ベンゼン、シュウ酸ジ−ｐ−クロロベンジルエステル、シュウ酸ジ−ｐ−メチルベンジルエステル、シュウ酸ジベンジルエステル等が挙げられる。
【００２１】
感熱記録層中には、必要により助剤としてカオリン、炭酸カルシウム、無定形シリカ、酸化チタン、水酸化アルミニウム、焼成カオリン、酸化亜鉛などの顔料、パラフィンワックス、ポリエチレンワックス、ステアリン酸亜鉛、ステアリン酸カルシウムなどの滑剤、及び蛍光染料、着色染料、紫外線吸収剤、界面活性剤、耐水化剤などを添加することもできる。
【００２２】
感熱記録層は、例えば水を媒体とし、平均粒子径が１〜２μｍ程度に粉砕されたロイコ染料、特定の呈色剤イ、特定の化合物ロ、接着剤、及び必要により助剤とを混合攪拌して調製された感熱記録層用塗液を中性または酸性の上質紙、合成紙、透明（半透明）フィルム、白色フィルム等の厚さ２０〜２００μｍ程度の支持体の一方の面に乾燥後の塗布量が３〜１０ｇ／ｍ２程度、好ましく４〜７ｇ／ｍ２程度となるように塗布乾燥して形成される。
【００２３】
感熱記録層用塗液中に含有される接着剤として、例えば酸化デンプン、エステル化デンプン、エーテル化デンプン等のデンプン類、メチルセルロース、カルボキシメチルセルロース、メトキシセルロース、ヒドロキシエチルセルロース等のセルロース系樹脂、完全（または不完全）ケン化ポリビニルアルコール、カルボキシ変性ポリビニルアルコール、アセトアセチル変性ポリビニルアルコール、ケイ素変性ポリビニルアルコール等のポリビニルアルコール類、スチレン・無水マレイン酸共重合体およびそのアルカリ塩、イソブチレン・無水マレイン酸共重合体およびそのアルカリ塩、カゼイン、ゼラチン、酢酸ビニル樹脂系ラテックス、ウレタン樹脂系ラテックス、スチレン・ブタジエン共重合体系ラテックス、アクリル樹脂系ラテックス等が挙げられる。
【００２４】
これら接着剤は単独で用いることもあるいは２種以上を併用することも可能である。かかる接着剤の全使用量としては感熱記録層の全固形量に対して１０〜５０質量部程度が望ましい。
【００２５】
感熱記録層上に成膜性を有する接着剤主成分とする保護層を設けるのが望ましい利用形態の一つである。
【００２６】
保護層中の接着剤としては、例えば上記の感熱記録層に含有されるものが使用できる。更に、保護層中には感熱記録層中に添加し得る助剤を含有させることもできる。
【００２７】
保護層用塗液は、例えば水を媒体とし、接着剤、顔料、及び必要により助剤とを混合攪拌して調製される。
【００２８】
感熱記録層、保護層等の形成方法については特に限定されず、例えばエアーナイフコーティング、バリバーブレードコーティング、ピュアーブレードコーティング、ロッドブレードコーティング、カーテンコーティング、ダイコーティング、グラビアコーティング、スライドビードコーティング、グラビアコーティング、オフセットグラビアコーティング、５本ロールコーティング等の適当な塗工方法により形成される。
【００２９】
保護層上に、さらに電子線または紫外線硬化性化合物を主成分とする塗液を塗布後、電子線または紫外線を照射して硬化された光沢層を設けたり、支持体と感熱記録層との間に下塗り層を設けたり、支持体の裏面側に帯電防止層を設けたり、あるいは各層を形成した後、スーパーキャレンダー処理するなどの感熱記録体製造分野における各種の公知技術を適宜付加し得るものである。
【実施例】
【００３０】
以下に実施例を挙げて本発明をより具体的に説明するが、勿論これらに限定されるものではない。なお、例中の部および％は、特に断らない限りそれぞれ質量部および質量％を示す。
【００３１】
実施例１
・Ａ液の調製
３−ジ（ｎ−ブチル）アミノ−６−メチル−７−アニリノフルオラン２０部、ケン化度６０モル％、重合度２００のポリビニルアルコールの２０％水溶液１０部、天然油脂系消泡剤の５％エマルション０．５部、および水２０部からなる組成物をサンドミルによりレーザー回折式粒径測定器によるメジアン径が１．０μｍとなるように処理してＡ液を得た。
【００３２】
・Ｂ液の調製（特定の呈色剤イの分散液）
【００３３】
【化３】
2005125514.tif 000004
前記一般式（１）で示された化合物である呈色剤イ（商品名：Ｄ−９０、ｎが１〜７の合計含有比率が８７重量％、日本曹達社製）を２０部、ケン化度８８モル％、重合度３００のポリビニルアルコールの２０％水溶液１０部、天然油脂系消泡剤の５％エマルション０．５部および水２０部からなる組成物をサンドミルによりレーザー回折式粒径測定器によるメジアン径が１．５μｍとなる様に処理してＢ液を得た。
【００３４】
・Ｃ液の調製（特定の化合物ロの分散液）
１−〔α−メチル−α−(４’−ヒドロキシフェニル)エチル〕−４−〔α’，α’−ビス（４”−ヒドロキシフェニル）エチル〕ベンゼン２０部、ケン化度８８モル％、重合度３００のポリビニルアルコールの２０％水溶液１０部、天然油脂系消泡剤の５％エマルション０．５部および水２０部からなる組成物をサンドミルによりレーザー回折式粒径測定器によるメジアン径が１．５μｍとなる様に処理してＣ液を得た。
【００３５】
・Ｄ液の調製（増感剤の分散液）
シュウ酸−ジ−Ｐ−メチルベンジルエステル（商品名：ＨＳ−３５２０、大日本インキ化学社製）２０部、ケン化度８８モル％、重合度３００のポリビニルアルコールの２０％水溶液１０部、天然油脂系消泡剤の５％エマルション０．５部および水２０部からなる組成物をサンドミルによりレーザー回折式粒径測定器によるメジアン径が１．５μｍとなる様に処理してＤ液を得た。
【００３６】
・感熱記録層用塗液の調製
微粒子無定形シリカ（商品名：ミズカシールＰ−６０３、水沢化学社製）を１０部、接着剤としてケン化度８８モル％、重合度３００のポリビニルアルコールの２５％水溶液４０部、Ａ液２５部、Ｂ液４０部、Ｃ液２５部、Ｄ液５０部、ステアリン酸亜鉛の水分散物（商品名：ハイドリンＺ−７−３０、固形分３１．５％、中京油脂社製）１６部および水５０部からなる組成物を混合攪拌して感熱記録層用塗液を得た。
【００３７】
・感熱記録体の作製
６４ｇ／ｍ２の上質紙（中性紙）の一方の面に、上記の感熱記録層用塗液を乾燥後の塗布量が５ｇ／ｍ２となるように塗布乾燥して感熱記録層を形成した後、スーパーキャレンダーを施し感熱記録体を得た。
【００３８】
実施例２
・下塗り層用塗液の調製
吸油量１１０ｍｌの焼成カオリン８８部、スチレン−ブタジエン系ラテックス（固形分濃度：５０％）ラテックス２０部、カルボキシメチルセルロース（商品名：セロゲン７Ａ、第一工業製薬社製）の５％水溶液２０部、ポリアクリル酸ナトリウムの２０％水溶液５部および水１９０部を均一に混合して下塗り層用塗液を得た。
【００３９】
・感熱記録体の作製
実施例１において、支持体と感熱記録層との間に前記下塗り層用塗液を乾燥後の塗布量が８ｇ／ｍ２となるように塗布乾燥して下塗り層を設けた以外は実施例１と同様にして感熱記録体を得た。
【００４０】
実施例３
・保護層用塗液の調製
ジアセトン変性ポリビニールアルコール（商品名：Ｄ−ポリマー、ユニチカ社製）の１０％水溶液５００部、カオリン（商品名：ＵＷ−９０、ＥＣ社製）の５０％水分散物８０部、ステアリン酸亜鉛の水分散物（商品名：ハイドリンＺ−７−３０、固形分３１．５％、中京油脂社製）２０部、および水１００部からなる組成物を混合攪拌して保護層用塗液を得た。
【００４１】
・感熱記録体の作製
実施例２において、感熱記録層上に前記保護層用塗液を乾燥後の塗布量が３ｇ／ｍ２となるように塗布乾燥して保護層を設けた以外は、実施例２と同様にして感熱記録体を得た。
【００４２】
実施例４
・感熱記録層用塗液の調製
実施例１において、Ｂ液２０部、Ｃ液４５部に変更した以外は、実施例１と同様にして、感熱記録層用塗液を得た。
【００４３】
・感熱記録体の作製
実施例１において、感熱記録層用塗液を前記感熱記録層用塗液に変更した以外は、実施例１と同様にして感熱記録体を得た。
【００４４】
比較例１
実施例１のＢ液の調製において、呈色剤イの代わりに、４−ヒドロキシ−４’−イソプロオキシジフェニルスルホンを使用し、Ｃ液を使用しなかった以外は、実施例１と同様にして感熱記録体を得た。
【００４５】
比較例２
実施例１の感熱記録層用塗液の調製において、Ｃ液を使用しなかった以外は、実施例１と同様にして感熱記録体を得た。
【００４６】
比較例３
実施例１のＣ液の調製において、１−〔α−メチル−α−(４’−ヒドロキシフェニル)エチル〕−４−〔α’，α’−ビス（４”−ヒドロキシフェニル）エチル〕ベンゼンの代わりに、４−ヒドロキシ−４’−イソプロオキシジフェニルスルホンを用いた以外は、実施例１と同様にして感熱記録体を得た。
【００４７】
比較例４
実施例１のＣ液の調製において、１−〔α−メチル−α−(４’−ヒドロキシフェニル)エチル〕−４−〔α’，α’−ビス（４”−ヒドロキシフェニル）エチル〕ベンゼンの代わりに、１，１，３−トリス（２−メチル−４−ヒドロキシ−５−シクロヘキシルフェニル）ブタンを用いた以外は、実施例１と同様にして感熱記録体を得た。
【００４８】
かくして得られた各々の感熱記録体について、以下の評価を行い、その結果を表１に示した。
【００４９】
・記録濃度
感熱記録評価機（商品名：ＴＭ−ＰＨＤ、大倉電気社製）を用い、印加エネルギー０．５ｍｊ／ドットにで各感熱記録体を記録し、記録部の印字濃度、および未印字部をマクベス濃度計（商品名：ＲＤ−９１４型、マクベス社製）のビジュアルモードで測定した。
【００５０】
・耐熱性
感熱記録体を７０℃、ドライの環境条件下で２４時間処理後の未印字部をマクベス濃度計で測定した。
【００５１】
・耐可塑剤性
ポリカーボネイトパイプ（４０ｍｍΦ）上にラップフィルム（商品名：ハイラップＫＭＡ−Ｗ、三井化学社製）を３重に巻付け、その上に発色させた各感熱記録体をのせ、さらにその上にラップフィルムを３重に巻き付けて４０℃で２４時間放置した後の記録部をマクベス濃度計で測定した。
【００５２】
・耐油性
発色させた各感熱記録体を、コーン油に浸し２４時間放置後、引き上げガーゼで吹いた記録部をマクベス濃度計で測定した。
【００５３】
・耐アルコール性
質量比で５０％に水で薄めたエチルアルコールを綿棒に浸し各記録体の表面を擦り、非印字部をマクベス濃度計で測定した。
【００５４】
【表１】
2005125514.tif 000005